(57)【要約】  【課題】  アスベストの飛散を確実に防止して良好に処理できるアスベスト含有建材の処理方法および装置を提供する。  【解決手段】  ケーシング１１内に投入したアスベスト含有建材Ａの表面を防塵用の気泡層Ｂ′で覆って粉塵が飛散するのを防止しながら、破砕ローラ１２にて破砕処理する。そして、その後この破砕処理工程で生じたアスベスト含有建材Ａの破砕片をキルン４に順次投入し、高温で加熱溶融処理して無害化させる。これによって、アスベストが飛散するのを確実に防止してアスベスト含有建材を処理できる。【選択図】  図１
2008296189.tif 000002
【特許請求の範囲】
【請求項１】
破砕手段を備えたケーシング内にアスベスト含有建材を投入し、このアスベスト含有建材の表面を防塵用の気泡層で覆って粉塵が飛散するのを防止しながら前記破砕手段にて破砕処理し、その後この破砕処理工程にて生じたアスベスト含有建材の破砕片を所定温度にて加熱溶融処理して無害化することを特徴とするアスベスト含有建材の処理方法。
【請求項２】
前記破砕処理工程にて生じたアスベスト含有建材の破砕片を防塵用の液体で湿潤させることを特徴とする請求項１記載のアスベスト含有建材の処理方法。
【請求項３】
防塵用の液体は助燃性を有した液体であることを特徴とする請求項２記載のアスベスト含有建材の処理方法。
【請求項４】
建築物等の解体現場にて回収したアスベスト含有建材を袋体で梱包し、この袋体内に防塵用の気泡を封入した後、この袋体を破袋処理して取り出されるアスベスト含有建材を前記ケーシング内に投入することを特徴とする請求項１乃至３記載のアスベスト含有建材の処理方法。
【請求項５】
ケーシング内部にアスベスト含有建材破砕用の破砕手段と、該破砕手段にて破砕処理したアスベスト含有建材の破砕片をケーシング外部へ送り出す送出手段を備えると共に、ケーシング内に投入したアスベスト含有建材の表面に防塵用の気泡を供給する気泡供給手段を備えたことを特徴とするアスベスト含有建材の処理装置。
【請求項６】
ケーシング底部に防塵用の液体を貯留させ、この液中に前記破砕手段にて破砕処理したアスベスト含有建材の破砕片を浸漬させて湿潤させるように構成したことを特徴とする請求項５記載のアスベスト含有建材の処理装置。
【請求項７】
ケーシング及び送出手段のうち少なくとも一方の内部に防塵用の液体噴霧器を備え、該液体噴霧器から前記破砕手段にて破砕処理したアスベスト含有建材の破砕片に向けて防塵用の液体を噴霧して湿潤させるように構成したことを特徴とする請求項５または６記載のアスベスト含有建材の処理装置。
【請求項８】
送出手段の下流にアスベスト含有建材の破砕片を所定温度にて加熱溶融処理して無害化する加熱溶融処理手段を備えたことを特徴とする請求項５乃至７記載のアスベスト含有建材の処理装置。
【発明の詳細な説明】
【技術分野】
【０００１】
本発明は、吹き付けアスベストやケイ酸カルシウム板等のアスベストを含有した建材を処理する方法及び装置に関する。
【背景技術】
【０００２】
従来、建築物の柱や天井等の被覆材、或いは配管等の保温材等として、例えば、セメントに適宜量のアスベストを混合したものを吹き付け施工する吹き付けアスベストや、ケイ酸カルシウムに適宜量のアスベストを混合成形して製造されるケイ酸カルシウム板等のアスベスト含有建材が知られている。これら吹き付けアスベストやケイ酸カルシウム板等のようなアスベスト含有建材は、耐熱性、断熱性、遮音性等、様々な面で優位性を発揮するため広く一般的に使用されていたが、近年アスベストが原因とされる健康被害が社会問題化しており、その製造や使用等が規制されつつある。
【０００３】
このようなアスベスト含有建材を使用した建築物が今後老朽化を迎えるにつれて、改修工事や解体工事等が増えてくると予想されるが、それら工事に伴い大量のアスベスト含有建材の廃材が発生すると考えられる。これら廃材であるアスベスト含有建材の一般的な処理方法としては、例えば、飛散性の高い吹き付けアスベストの場合には、建築物周囲を養生シート等で覆って外界と隔離した後、シート内部を高性能の集塵機にて負圧に保ちつつ、建築物の柱や天井等に吹き付け施工された吹き付けアスベストの表面に水等を十分に散布して防塵処理を施した上で慎重に剥離除去し、これを耐水性のプラスチック製の袋体等にて二重梱包し、この状態で最終処分場まで運搬して地中に埋め立て処分したり、或いはリサイクル工場に持ち込んでキルン等で加熱溶融して再生処理するようにしている。
【０００４】
ところで、本出願人は、これら廃材であるアスベスト含有建材を防塵用の液中において破砕して減容処理する方法及び装置を提案している（特許文献１）。この発明によれば、建築物等の解体現場にて回収したアスベスト含有建材を防塵用の液体である、例えば水中に浸漬させた状態で破砕するようにしているので、破砕する際にアスベストが周囲に飛散するおそれが無く、安全かつ確実に減容処理することができ、その結果、回収した段階では嵩が大きくて非常に取り扱いにくいアスベスト含有建材を効率よく運搬可能とすると共に、埋め立て処分する際や加熱溶融にて再生処理する際にも効率よく処理することを可能としている。
【特許文献１】特願２００６−１７２２７１号
【発明の開示】
【発明が解決しようとする課題】
【０００５】
しかしながら、特許文献１記載の発明においては、破砕処理時のアスベスト飛散防止を確実にするために、集塵機を設置してケーシング内を負圧状態に保つなどの対策を施しており、それなりの装置コストを要する。
【０００６】
本発明は上記の点に鑑み、アスベストの飛散を確実に防止して良好に処理できるアスベスト含有建材の処理方法および装置を提供することを課題とする。
【課題を解決するための手段】
【０００７】
上記課題を解決するために、本発明に係る請求項１記載のアスベスト含有建材の処理方法では、破砕手段を備えたケーシング内にアスベスト含有建材を投入し、このアスベスト含有建材の表面を防塵用の気泡層で覆って粉塵が飛散するのを防止しながら前記破砕手段にて破砕処理し、その後この破砕処理工程にて生じたアスベスト含有建材の破砕片を所定温度にて加熱溶融処理して無害化することを特徴としている。
【０００８】
また、請求項２記載のアスベスト含有建材の処理方法では、前記破砕処理工程にて生じたアスベスト含有建材の破砕片を防塵用の液体で湿潤させることを特徴としている。
【０００９】
また、請求項３記載のアスベスト含有建材の処理方法では、防塵用の液体は助燃性を有した液体であることを特徴としている。
【００１０】
また、請求項４記載のアスベスト含有建材の処理方法では、建築物等の解体現場にて回収したアスベスト含有建材を袋体で梱包し、この袋体内に防塵用の気泡を封入した後、この袋体を破袋処理して取り出されるアスベスト含有建材を前記ケーシング内に投入することを特徴としている。
【００１１】
また、請求項５記載のアスベスト含有建材の処理装置では、ケーシング内部にアスベスト含有建材破砕用の破砕手段と、該破砕手段にて破砕処理したアスベスト含有建材の破砕片をケーシング外部へ送り出す送出手段を備えると共に、ケーシング内に投入したアスベスト含有建材の表面に防塵用の気泡を供給する気泡供給手段を備えたことを特徴としている。
【００１２】
また、請求項６記載のアスベスト含有建材の処理装置では、ケーシング底部に防塵用の液体を貯留させ、この液中に前記破砕手段にて破砕処理したアスベスト含有建材の破砕片を浸漬させて湿潤させるように構成したことを特徴としている。
【００１３】
また、請求項７記載のアスベスト含有建材の処理装置では、ケーシング及び送出手段のうち少なくとも一方の内部に防塵用の液体噴霧器を備え、該液体噴霧器から前記破砕手段にて破砕処理したアスベスト含有建材の破砕片に向けて防塵用の液体を噴霧して湿潤させるように構成したことを特徴としている。
【００１４】
また、請求項８記載のアスベスト含有建材の処理装置では、送出手段の下流にアスベスト含有建材の破砕片を所定温度にて加熱溶融処理して無害化する加熱溶融処理手段を備えたことを特徴としている。
【発明の効果】
【００１５】
本発明に係る請求項１記載のアスベスト含有建材の処理方法によれば、ケーシング内に投入したアスベスト含有建材の表面を防塵用の気泡層で覆って粉塵が飛散するのを防止しながら破砕処理し、その後この破砕処理工程で生じたアスベスト含有建材の破砕片を加熱溶融処理して無害化するので、アスベスト含有建材からアスベストが飛散するのを確実に防止して無害化できる。
【００１６】
また、本発明に係る請求項２記載のアスベスト含有建材の処理方法によれば、破砕処理工程にて生じたアスベスト含有建材の破砕片を防塵用の液体で湿潤させるので、破砕片からのアスベストの飛散を確実に防止することができ、取り扱いやすくなって良好に処理できる。
【００１７】
また、本発明に係る請求項３記載のアスベスト含有建材の処理方法によれば、防塵用の液体として助燃性を有した液体を採用するので、アスベスト含有建材の破砕片からのアスベストの飛散防止効果と併せて、加熱溶融処理時における助燃効果も期待でき、効率よくかつ良好に処理できる。
【００１８】
また、本発明に係る請求項４記載のアスベスト含有建材の処理方法によれば、解体現場で回収したアスベスト含有建材を袋体で梱包し、この袋体内に防塵用の気泡を封入した後、この袋体を破袋処理して取り出されるアスベスト含有建材を前記ケーシング内に投入するので、袋体からアスベスト含有建材を取り出すときアスベストを飛散させることなく、良好に処理できる。
【００１９】
また、本発明に係る請求項５記載のアスベスト含有建材の処理装置によれば、ケーシング内部にアスベスト含有建材破砕用の破砕手段と、該破砕手段にて破砕処理したアスベスト含有建材の破砕片をケーシング外部へ送り出す送出手段を備えると共に、ケーシング内に投入したアスベスト含有建材の表面に防塵用の気泡を供給する気泡供給手段を備えたので、破砕時にアスベスト含有建材の表面を防塵用の気泡層で覆うことによってアスベストが飛散するのを確実に防止できる。また、装置コストも安価でかつメンテナンスも容易である。
【００２０】
また、本発明に係る請求項６記載のアスベスト含有建材の処理装置によれば、ケーシング底部に貯留させた防塵用の液中にアスベスト含有建材の破砕片を浸漬させて湿潤させるように構成したので、破砕片からのアスベストの飛散を確実に防止することができ、取り扱いやすくなって良好に処理できる。
【００２１】
また、本発明に係る請求項７記載のアスベスト含有建材の処理装置によれば、ケーシング及び送出手段のうち少なくとも一方の内部に防塵用の液体噴霧器を備え、アスベスト含有建材の破砕片に向けて噴霧して湿潤させるように構成したので、破砕片からのアスベストの飛散を確実に防止することができ、取り扱いやすくなって良好に処理できる。
【００２２】
また、本発明に係る請求項８記載のアスベスト含有建材の処理装置によれば、送出手段の下流にアスベスト含有建材の破砕片を加熱溶融処理して無害化する加熱溶融処理手段を備えたので、破砕処理したアスベスト含有建材を完全に無害化でき、路盤材等として良好に再生処理できる。
【発明を実施するための最良の形態】
【００２３】
本発明のアスベスト含有建材の処理方法及び装置にあっては、例えば、アスベスト含有建材の処理施設内に、建築物等の解体現場にて回収した吹き付けアスベストやケイ酸カルシウム板等のアスベスト含有建材を適宜粒度に破砕処理する破砕機、及びこの破砕機から排出されるアスベスト含有建材の破砕片を高温で加熱溶融処理して無害化するキルンを備えている。
【００２４】
前記破砕機では、上部を開放構造としたケーシングを備え、該ケーシング内部にはアスベスト含有建材を加熱溶融処理しやすいように細かく破砕処理する、例えば破砕ローラ等の破砕手段と、破砕処理にて生じた破砕片をケーシング外部へ送り出す、例えばスクリューコンベヤ等の送出手段とを備えていると共に、ケーシング内部に投入したアスベスト含有建材の表面が絶えず覆われるように、界面活性剤等の水溶液と圧縮空気とをノズル等にて同時に噴射することにより生成される非常にきめの細かい防塵用の気泡をケーシング内部へ連続的に供給する気泡供給手段を備えている。
【００２５】
また、ケーシング底部には防塵用の液体を貯留させていると共に、送出手段内部には防塵用の液体噴霧器を備えており、破砕処理により生じたアスベスト含有建材の破砕片を防塵用の液体にて湿潤させて防塵を図るようにしている。なお、防塵用の液体としては、例えば、コスト面と取り扱いやすさにおいて有利な水を採用することもできるが、後工程であるキルンでの加熱溶融処理時の熱効率等を考慮すれば、保湿性、水溶性等と併せて助燃性を有する、例えばアルコール系化合物のグリセリンや、エチレングリコール、ジエチレングリコール、トリエチレングリコール、ポリエチレングリコール、ポリビニルアルコール等を単独で、或いはこれら２種以上の混合物等も採用できる。また、これら助燃性を有する液体を防塵用の液体として採用する場合、原液の状態で使用してもよいが、原液の状態では取り扱いにくいようであれば、水溶性という性質を利用して適量の水に溶かして適宜濃度の水溶液として使用してもよい。
【００２６】
また、前記キルンでは、破砕機にて細かく破砕処理したアスベスト含有建材の破砕片を所定温度、例えば１０００〜１５００℃程度の高温で加熱溶融処理してアスベストを完全に無害化できるようにしている。
【００２７】
そして、現場にて回収される、例えば、吹き付けアスベストやケイ酸カルシウム板等のアスベスト含有建材を処理するときには、先ず、その回収現場においてアスベスト含有建材をプラスチック製の袋体にて厳重に二重梱包して防塵措置を図った後、この袋体ごとトラックに積み込んで処理施設へと搬送する。そして、処理施設では、搬入された袋体内にノズル等を挿し込み、このノズルから界面活性剤等の水溶液と圧縮空気とを同時に噴射することにより生成される非常にきめの細かい防塵用の気泡を袋体内へ封入させた後、破袋処理して袋体内からアスベスト含有建材を取り出し、破砕機のケーシング内に投入していく。このとき、袋体内のアスベスト含有建材の表面は封入した防塵用の気泡で被覆されているため、破袋処理した袋体内からアスベスト含有建材を取り出す際に懸念される周囲へのアスベストの飛散を確実に防止でき、安全に取り扱うことができる。なお、現場での回収時や搬送時等にアスベストの飛散のおそれがないアスベスト含有建材を処理するときには、そのまま搬送して破砕機のケーシング内に直接投入すればよい。
【００２８】
一方、破砕機においては、ケーシング内部にアスベスト含有建材を投入する前に、予め気泡供給手段にてケーシング内部を非常にきめの細かい防塵用の気泡で満たしておくと共に、アスベスト含有建材投入後も絶えずその表面が完全に覆われるように気泡を供給し続けるようにしておく。そして、この状態を維持しつつ上部開放部よりケーシング内部にアスベスト含有建材を投入すると、アスベスト含有建材はケーシング内部の破砕ローラにて細かく破砕処理されていく。このとき、ケーシング内部に投入したアスベスト含有建材の表面が絶えず非常にきめの細かい防塵用の気泡層で覆われるように図っているため、破砕処理の際に生じるアスベスト混じりの粉塵等は気泡層で確実に捕捉されてケーシング外部へ漏出してしまうおそれはなく、安全かつ良好に処理できる。
【００２９】
そして、破砕処理により生じたアスベスト含有建材の破砕片は、予めケーシング底部に貯留させている、例えばグリセリン等の防塵用の液中に浸漬した後、スクリューコンベヤにて順次引き上げられてケーシング外部へと送り出されていくと共に、その送り出しの最中にも液体噴霧器からグリセリン等の防塵用の液体が吹き付けられ、その結果、アスベスト含有建材の破砕片は十分に湿潤されてアスベストの飛散のおそれのない安全で取り扱いやすい状態となって排出されていく。
【００３０】
そして、スクリューコンベヤから排出されたアスベスト含有建材の破砕片は下流のキルンへと順次投入され、１０００〜１５００℃程度の高温にて加熱溶融処理されて完全に無害化され、例えば路盤材等として再利用可能となる。このとき、アスベスト含有建材の破砕片の表面及び内部には、助燃性を有するグリセリンが多量に付着、浸透しているため、キルンにおける燃焼が促進され、効率よく短時間にて加熱溶融処理することができる。
【００３１】
なお、アスベスト含有建材の処理施設内に加熱溶融処理用のキルンを設置せずに破砕処理のみ行い、この破砕片をフレコンバック等に封入して、例えば、別途設置したキルン施設等に搬送して加熱溶融処理したり、或いはそのまま最終処分場まで搬送して地中に埋め立て処分するようにしてもよいが、このような場合においてもアスベスト含有建材の破砕片の表面や内部には、防塵用の液体である保水性を有した多量のグリセリンが付着、浸透して十分に湿潤した状態となっているため、搬送途中にアスベスト混じりの粉塵等が周囲に飛散するおそれはなく、安全かつ良好に処理できる。
【００３２】
このように、本発明ではアスベスト含有建材の表面をきめの細かい防塵用の気泡層で覆うなど、防塵を図りつつアスベスト含有建材を処理するので、アスベストの飛散を確実に防止して良好に処理できる。
【実施例】
【００３３】
以下、本発明の一実施例を図面に基づいて説明する。
【００３４】
図中の１は建築物等の解体現場にて回収される吹き付けアスベストやケイ酸カルシウム板等のアスベスト含有建材の処理装置であって、現場からプラスチック製の袋体Ｆにて二重梱包された状態で処理設備に搬送されてくるアスベスト含有建材Ａを破袋作業ライン２で破袋処理して取り出したアスベスト含有建材Ａを適宜粒度に破砕処理する破砕機３と、この破砕機３から排出するアスベスト含有建材Ａの破砕片を高温で加熱溶融処理して無害化するキルン４とを備えている。
【００３５】
破袋作業ライン２には、現場より搬送されてくるアスベスト含有建材Ａを梱包した袋体Ｆを、作業員が各種作業を確実に行える程度の比較的ゆっくりとした速度で搬送させるコンベヤ５を備えていると共に、該コンベヤ５にて搬送中の袋体Ｆ内に防塵用の気泡Ｂを封入させるためのノズル６を備えている。
【００３６】
前記ノズル６は、その先端部を略針状に形成していてプラスチック製の袋体Ｆを貫通可能としている一方、その後端部は供給管７を介して界面活性剤Ｋと水Ｗの各貯蔵タンク８、９、及びエアコンプレッサー１０に連結しており、作業員がこのノズル６の先端部をコンベヤ５上を流れる袋体Ｆ内に挿し込み、界面活性剤Ｋと水Ｗ及び圧縮空気を適宜割合にて同時に噴射させることにより生成される、略シェービングクリーム状の非常にきめの細かい防塵用の気泡Ｂを袋体Ｆ内に封入可能としている。なお、上記界面活性剤の種類には特に制限はなく、例えば、カチオン系、アニオン系、ノニオン系等の種々の界面活性剤を適宜採用することができる。
【００３７】
破砕機３は、上部を開放構造としてここから材料投入を可能としたケーシング１１を備え、該ケーシング１１の内部にはアスベスト含有建材Ａを細かく破砕処理する破砕手段である破砕ローラ１２と、破砕処理にて生じたアスベスト含有建材Ａの破砕片をケーシング１１外部へ送り出す送出手段であるスクリューコンベヤ１３を備えていると共に、ケーシング１１内に防塵用の気泡Ｂを連続的に供給させる気泡供給手段１４を備えている。
【００３８】
この気泡供給手段１４は、図１に示すように、ケーシング１１内の上端部付近にノズル１５先端部を臨ませている一方、その後端部は、前記ノズル６と同様に、供給管７を介して界面活性剤Ｋと水Ｗの各貯蔵タンク８、９、及びエアコンプレッサー１０に連結して成り、界面活性剤Ｋと水Ｗ及び圧縮空気を適宜割合にて同時に噴射させることにより生成される、略シェービングクリーム状の非常にきめの細かい防塵用の気泡Ｂをケーシング１１内に連続的に供給可能として、少なくともケーシング１１内に投入したアスベスト含有建材Ａの表面が絶えず防塵用の気泡層Ｂ′で覆われるようにしている。
【００３９】
破砕手段である破砕ローラ１２は、その両端を少なくとも前記ノズル１５よりも下位のケーシング１１側壁に回転自在に軸支させていると共に、その周囲には多数の破砕歯を周設して成り、この破砕ローラ１２を所定間隔を設けて一対並設し、駆動装置（図示せず）にて所定の回転速度でそれぞれ相反方向に回転させるようにしている。なお、各破砕ローラ１２の間隔は、破砕処理するアスベスト含有建材Ａのサイズよりも若干狭く設定しておけば破砕処理が好適に行え、例えば、何れか一方の破砕ローラ１２を他方の破砕ローラ１２に対して進退自在に調整可能にしておけば、サイズや形状等の異なる吹き付けアスベストやケイ酸カルシウム板、或いはスレート等、多種多様なアスベスト含有建材にも柔軟に対応することが可能となって好ましい。また、本実施例においては、破砕ローラ１２を一対配設するようにしているが、三基、若しくはそれ以上配設してもよい。
【００４０】
また、破砕ローラ１２よりも下位のケーシング１１底部付近には防塵用の液体である、例えばアルコール系化合物のグリセリンＧを供給する供給口１６先端部を臨ませている一方、該供給口１６後端部は供給管１７を介してグリセリンＧの貯蔵タンク１８に連結していて、ケーシング１１底部に常に一定量のグリセリンＧを貯留するようにしており、破砕ローラ１２にて破砕処理されたアスベスト含有建材Ａの破砕片は順次このグリセリンＧの液中に浸漬して湿潤されるようにしている。なお、後述するスクリューコンベヤ１３にてアスベスト含有建材Ａの破砕片と共に持ち去られるグリセリンＧの液量を見計らって、或いは液位センサ等で計測しながら、常にケーシング１１内のグリセリンＧの液位が略一定に保たれるように、供給口１６よりグリセリンＧを適宜補充させるようにするとよい。
【００４１】
防塵用の液体としては、例えば、コスト面と取り扱いやすさにおいて有利な水を採用することもできるが、後工程である加熱溶融処理時の熱効率等を考慮して、本実施例においては、保湿性、水溶性等と併せて助燃性を有するアルコール系化合物のグリセリンを採用している。即ち、アルコール系化合物が有している上記諸性質を生かし、アスベスト含有建材Ａの破砕片を高い保湿性によって乾燥を極力抑えてアスベストの飛散をより確実に防止しつつ、加熱溶融処理する際には助燃効果によって効率よく短時間で処理することが期待できる。
【００４２】
また、防塵用の液体として好適に採用できる助燃性を有する液体としては、前記グリセリン以外にも、同じアルコール系化合物であるエチレングリコールや、ジエチレングリコール、トリエチレングリコール、ポリエチレングリコール、ポリビニルアルコール等を単独で、或いはこれら２種以上の混合物等も好適に採用することができるが、特に最近注目を集めつつあるリサイクル燃料の一つに、廃食油をメチルエステル化させることにより軽油の代替燃料とされるＢＤＦ（バイオディーゼル燃料）を製造するといった方法があり、その製造過程において副産物として多量に生じるグリセリンを採用するようにすれば、非常に安価にかつ手軽に手に入りやすくてより好ましい。
【００４３】
なお、これらグリセリン等のアルコール系化合物の原液は粘性が比較的高いため、原液の状態のままではアスベスト含有建材Ａの内部まで容易に湿潤されず、取り扱いが困難となる場合も考えられるが、例えば、水溶性という性質を利用して適宜量の水に溶かして所定濃度の水溶液として使用すれば、アスベスト含有建材Ａ内部まで容易に湿潤して取り扱いやすい。このとき、水の量は多いほどより取り扱いやすくなるが、次工程の溶融処理において助燃効果が極力発揮されるようにできるだけ水の量を抑える方が好ましく、処理対象であるアスベスト含有建材Ａの材種や性状等に応じて適宜決定すればよい。
【００４４】
送出手段であるスクリューコンベヤ１３は、基端部側の投入口１８をケーシング１１底部と連結していると共に、先端部側の排出口１９の方が高位置となるように傾斜配置しており、図１に示すように、基端部側の内部にはケーシング１１底部に貯留している防塵用の液体のグリセリンＧの一部が入り込んで貯留された状態となっている。そして、ケーシング１１底部のグリセリンＧ中に浸漬したアスベスト含有建材Ａの破砕片をスクリュー羽根２０にて引き上げて送り出していく際に、破砕片に付着した過剰量のグリセリンＧをスクリュー羽根２０の周縁部より適度に切っていき、比較的取り扱いやすい状態にしてから排出口１９より排出させ、下流のキルン４内へと順次投入するようにしている。
【００４５】
なお、アスベスト含有建材Ａの材種や性状によっては、破砕片に付着、浸透するグリセリンＧの量が多すぎて、スクリュー羽根２０の周縁部から切っていくだけでは十分に調整できないような場合には、例えば、図１に示すように、スクリュー羽根２０の回転軸２１の径を排出口１９に向かうほど漸次大きくなるように構成することにより、送り出されるアスベスト含有建材Ａの破砕片を徐々に圧縮させ、過剰に付着、浸透しているグリセリンＧを絞り出すようにしてもよい。
【００４６】
また、スクリューコンベヤ１３の内部には、ケーシング１１底部に貯留しているものと同じ防塵用の液体であるグリセリンＧを噴霧する液体噴霧器２２を備えており、スクリュー羽根２０にて送り出されるアスベスト含有建材Ａの破砕片に向けて常時或いは適宜噴霧させることにより、破砕片をより十分かつ確実に湿潤状態とさせ、万が一にもアスベストが飛散するようなことがないように図っている。なお、ケーシング１１底部に防塵用の液体を貯留させないような場合においては、例えば、ケーシング１１底部付近にも同様の液体噴霧器を備え付け、破砕処理を終えたアスベスト含有建材Ａの破砕片に向けて常時或いは適宜噴霧させることにより、破砕片を確実に湿潤状態とさせて安全で取り扱いやすいようにできる。
【００４７】
加熱溶融処理手段であるキルン４は、内周部に多数の掻き上げ羽根を周設した円筒状のドラム２３を回転自在に傾斜支持し、駆動装置（図示せず）にて所定の速度で回転させるようにしており、ドラム２３の一端側に設置したバーナ２４からドラム２３内に熱風を供給しつつ、破砕機３にて細かく破砕処理したアスベスト含有建材Ａの破砕片をドラム２３内に供給することにより、破砕片を所定温度、例えば１０００〜１５００℃程度の高温にて加熱溶融処理してアスベスト成分を確実に無害化できるようにしている。
【００４８】
そして、建築物等の解体現場にて回収される、例えば、吹き付けアスベストやケイ酸カルシウム板等のアスベスト含有建材を処理するときには、先ず、その回収現場においてアスベスト含有建材Ａをプラスチック製の袋体Ｆにて二重梱包した後、この袋体Ｆごと処理施設へと搬送する。処理施設では、破袋作業ライン２において、コンベヤ５上を流れていく袋体Ｆ内に作業員がノズル６を挿し込み、界面活性剤Ｋと水Ｗ、及び圧縮空気とを同時に噴射することにより生成される非常にきめの細かい防塵用の気泡Ｂを袋体Ｆ内へ封入させた後、続いて破袋処理を行って袋体Ｆ内からアスベスト含有建材Ａを取り出し、破砕機３のケーシング１１内に順次投入していく。このとき、袋体Ｆ内のアスベスト含有建材Ａの表面は封入した防塵用の気泡Ｂで被覆された状態となっているため、破袋処理時に懸念されるアスベストの飛散を確実に防止することができ、安全に取り扱うことができる。なお、現場での回収時や搬送時等にアスベストの飛散のおそれがないアスベスト含有建材Ａ′を処理するときには、そのまま搬送して破砕機３のケーシング１１内に直接投入するとよい。
【００４９】
一方、破砕機３においては、ケーシング１１内部にアスベスト含有建材Ａを投入する前に、予め気泡供給手段１４にてケーシング１１内部を防塵用の気泡Ｂで満たしておくと共に、アスベスト含有建材Ａ投入後も絶えずその表面が気泡層Ｂ′で完全に覆われるように気泡Ｂを供給し続けるようにしておく。そして、この状態を維持しつつ上部開放部よりケーシング１１内部にアスベスト含有建材Ａを投入すると、アスベスト含有建材Ａは破砕ローラ１２にて細かく破砕処理されていく。このとき、ケーシング１１内部に投入したアスベスト含有建材Ａの表面が絶えず防塵用の気泡層Ｂ′で覆われるように図っているため、破砕処理の際に生じるアスベスト粉等は気泡層Ｂ′で確実に捕捉されてケーシング１１外部へ漏出してしまうおそれはなく、安全かつ良好に処理できる。
【００５０】
そして、破砕処理を終えたアスベスト含有建材Ａの破砕片は、ケーシング１１底部に貯留させているグリセリンＧの液中に浸漬した後、スクリューコンベヤ１３にて順次引き上げられてケーシング１１外部へと送り出されていくと共に、その送り出し時にも液体噴霧器２２から適宜量のグリセリンＧが吹き付けられ、アスベスト含有建材Ａの破砕片は十分に湿潤されてアスベストの飛散のおそれのない安全で取り扱いやすい状態となって排出されていく。
【００５１】
そして、スクリューコンベヤ１３から排出されたアスベスト含有建材Ａの破砕片はキルン４のドラム２３内へと順次投入され、バーナ２４の熱風によって１０００〜１５００℃程度の高温にて加熱溶融処理されて完全に無害化される。このとき、アスベスト含有建材Ａの破砕片の表面及び内部には、助燃性を有するグリセリンＧが多量に付着、浸透しているため、キルン４における燃焼が促進され、効率よく短時間にて加熱溶融処理することができる。
【００５２】
このように、本発明のアスベスト含有建材の処理方法および装置では、破砕処理において、破砕機３のケーシング１１の上部開口部を防塵用の気泡層Ｂ′で覆うことで防塵を図るようにしたので、アスベストの飛散を確実に防止して安全かつ良好に処理することができる。また、破砕処理したアスベスト含有建材Ａの破砕片をケーシング１１内に貯留した防塵用の液体で湿潤させるようにしたので、破砕片からのアスベストの飛散を確実に防止することができ、一層取り扱いやすくなって良好に処理することができる。また、この防塵用の液体にグリセリンＧ等の助燃性を有した液体を採用するようにしたので、加熱溶融処理における助燃効果も期待でき、効率よくかつ良好に無害化処理することができる。更に、現場で回収したアスベスト含有建材Ａを袋体Ｆで梱包し、この袋体Ｆ内に防塵用の気泡Ｂを封入してから破袋処理してアスベスト含有建材Ａを取り出すようにすれば、袋体Ｆ内からアスベストを飛散させることなく安全にアスベスト含有建材Ａを取り出すことが可能となり、より一層良好に処理ができる。
【００５３】
なお、アスベスト含有建材Ａの処理施設１内に加熱溶融処理用のキルン４を設置せずに破砕処理のみ行い、この破砕片をフレコンバック等に封入して、別途設置したキルン施設等に搬送して加熱溶融処理したり、或いはそのまま最終処分場まで搬送して地中に埋め立て処分してもよいが、このような場合においても、破砕機３にて破砕処理したアスベスト含有建材Ａの破砕片の表面や内部には、防塵用の液体である保水性を有した多量のグリセリンＧが付着、浸透して十分に湿潤した状態となっているため、搬送途中にアスベスト混じりの粉塵等が周囲に飛散するおそれはなく、安全かつ良好に処理できる。
【図面の簡単な説明】
【００５４】
【図１】本発明に係るアスベスト含有建材の処理方法および装置の一実施例を示す説明図である。
【符号の説明】
【００５５】
１…アスベスト含有建材の処理装置        ２…破袋作業ライン
３…破砕機                              ４…キルン（加熱溶融処理手段）
６…ノズル                              ７…供給管
８…貯蔵タンク（界面活性剤）            ９…貯蔵タンク（水）
１０…エアコンプレッサー                １１…ケーシング
１２…破砕ローラ（破砕手段）
１３…スクリューコンベヤ（送出手段）    １４…気泡供給手段
１５…ノズル                            １６…供給口
１７…供給管                            １８…貯蔵タンク（グリセリン）
２０…スクリュー羽根                    ２１…回転軸
２２…液体噴霧器                        ２３…ドラム
２４…バーナ
Ａ、Ａ′…アスベスト含有建材            Ｂ…気泡
Ｂ′…気泡層                            Ｆ…袋体
Ｇ…グリセリン                          Ｋ…界面活性剤
Ｗ…水
【図１】
2008296189.tif 000003